(57)【要約】【課題】透明電極や電界印加が不要であり、大面積化が容易で、簡易な装置として安価に製造することができ、エネルギー消費の低減を図ることができる、熱応答型の調光素子、及びこれを用いた調光ガラスを提供する。【解決手段】リエントラントネマチック相を呈する液晶組成物（２）を用いた調光素子（１）。液晶組成物（２）が、さらにスメクチックＡ相を呈することが好ましく、前記スメクチックＡ相から前記リエントラントネマチック相への相転移温度が１０〜５０℃であることが好ましく、セルギャップ（ｄ）を３〜３００μｍとする２枚の基板（３，４）を備えることが好ましい。【選択図】図１
2018141928.tif 000002
【特許請求の範囲】
【請求項１】
リエントラントネマチック相を呈する液晶組成物を用いた調光素子。
【請求項２】
前記液晶組成物が、さらにスメクチックＡ相を呈する請求項１記載の調光素子。
【請求項３】
前記スメクチックＡ相から前記リエントラントネマチック相への相転移温度が１０〜５０℃である請求項２記載の調光素子。
【請求項４】
セルギャップを３〜３００μｍとする２枚の基板を備える請求項１〜３のいずれか１項に記載の調光素子。
【請求項５】
前記２枚の基板のうちの少なくとも一方の基板の前記液晶組成物に接触する表面がポリイミド膜である請求項４記載の調光素子。
【請求項６】
前記２枚の基板のうちの一方の基板の前記液晶組成物に対する濡れ性が、他方の基板の前記液晶組成物に対する濡れ性と異なる請求項４又は５記載の調光素子。
【請求項７】
前記一方の基板の前記液晶組成物に接触する表面がポリイミド膜であり、前記２枚の基板のうちの他方の基板の前記液晶組成物に接触する表面がシランカップリング処理されている請求項６記載の調光素子。
【請求項８】
前記一方の基板の前記液晶組成物に接触する表面がポリイミド膜であり、他方の基板の前記液晶組成物に接触する表面が未処理のガラス基板表面である請求項６記載の調光素子。
【請求項９】
請求項１〜８のいずれか１項に記載の調光素子を用いた調光ガラス。
【発明の詳細な説明】
【技術分野】
【０００１】
本発明は、調光素子、及びこれを用いた調光ガラスに関する。
【背景技術】
【０００２】
近年、カーテンやブラインドなどの遮光機能を電気スイッチひとっで切り替えられるスマートウィンドウと呼はれる調光窓が注目されており、エレクトロクロミック材料や高分子分散型液晶材料を用いた調光デバイスがオフィスや航空機で使用されている（特許文献１〜３）。
【０００３】
エレクトロクロミック材料は酸化還元による着色を利用した吸収型であるのに対して、高分子分散型液晶は液晶と高分子の屈折率差を利用した散乱型であるため、太陽光など強い光に対しては熱の発生を抑制できるので、高分子分散型液晶材料を用いたスマートウィンドウは長期安定性の観点から有利である。
【先行技術文献】
【特許文献】
【０００４】
【特許文献１】特開２０１１−１７０３６４号公報
【特許文献２】特開２０１１−０７４３０４号公報
【特許文献３】特開２０１１−１０５９０８号公報
【非特許文献】
【０００５】
【非特許文献１】吉野和樹，他３名、“リエントラント液晶の粘弾性挙動”、［online］、日本液晶学会討論会講演予稿集 (2001), 301-302, 2001-09-24、日本液晶学会、［平成２９年２月20日検索］、インターネット <http://ci.nii.ac.jp/naid/110001464680>
【発明の概要】
【発明が解決しようとする課題】
【０００６】
しかしながら、これらの材料を用いた調光デバイスでは、透明電極や電界印加が必須とするため、高価かつ電気エネルギーの消費が避けられない。また、大面積化には大型の装置の導入が必須である。
【０００７】
本発明が解決しようとする課題は、透明電極や電界印加が不要であり、大面積化が容易で、簡易な装置として安価に製造することができ、エネルギー消費の低減を図ることができる、熱応答型の調光素子、及びこれを用いた調光ガラスを提供することにある。
【課題を解決するための手段】
【０００８】
多くの液晶組成物ではネマチック相（Ｎ相）を呈するが、その低温側でスメクチックＡ相（ＳｍＡ相）を呈する液晶組成物も広く知られている。そして、ネマチック相（Ｎ相）が透明であるのに対して、スメクチックＡ相（ＳｍＡ相）は半透明となることが知られている。そのような液晶組成物を熱応答型の調光素子として窓ガラスに用いても、夏期の暑い時期に高温側で透明で太陽の熱を取り入れてしまい、冬期の寒い時期に低温側で半透明で太陽の熱を遮断することになり、調光素子として適用することは難しい。
【０００９】
一方、２種以上の特定の混合比の液晶組成物において、ネマチック相（Ｎ相）と、スメクチックＡ相（ＳｍＡ相）と、更にその低温側に、リエントラントネマチック相（ＲＮ相）を呈することも知られている（非特許文献１等）。
【００１０】
本発明は、上記課題を解決するために、スメクチックＡ相（ＳｍＡ相）と、更にその低温側でリエントラントネマチック相（ＲＮ相）を呈する液晶組成物を熱応答型の調光素子に用いることによって、夏期の暑い時期に高温側で半透明又は不透明で太陽の熱を遮断し、冬期の寒い時期に低温側で透明で太陽の熱を取り入れることができることに着目して鋭意研究を重ねた結果、本発明を提供するに至った。
【００１１】
即ち、本発明は、リエントラントネマチック相を呈する液晶組成物を用いた調光素子を提供する。
本発明の調光素子は、前記液晶組成物が、さらにスメクチックＡ相を呈することが好ましい。
本発明の調光素子は、前記スメクチックＡ相から前記リエントラントネマチック相への相転移温度が１０〜５０℃であることが好ましい。
本発明の調光素子は、セルギャップを３〜３００μｍとする２枚の基板を備えることが好ましい。
【００１２】
本発明の調光素子は、前記２枚の基板のうちの少なくとも一方の基板の前記液晶組成物に接触する表面がポリイミド膜であることが好ましい。
本発明の調光素子は、前記２枚の基板のうちの一方の基板の前記液晶組成物に対する濡れ性が、他方の基板の前記液晶組成物に対する濡れ性と異なることが好ましい。
本発明の調光素子は、前記一方の基板の前記液晶組成物に接触する表面がポリイミド膜であり、前記２枚の基板のうちの他方の基板の前記液晶組成物に接触する表面がシランカップリング処理されていることが好ましい。
本発明の調光素子は、前記一方の基板の前記液晶組成物に接触する表面がポリイミド膜であり、他方の基板の前記液晶組成物に接触する表面が未処理のガラス基板表面であることが好ましい。
【００１３】
本発明は、前記調光素子を用いた調光ガラスを提供する。
【発明の効果】
【００１４】
本発明によれば、透明電極や電界印加が不要であり、大面積化が容易で、簡易な装置として安価に製造することができ、エネルギー消費の低減を図ることができる、熱応答型の調光素子、及びこれを用いた調光ガラスが提供される。
【図面の簡単な説明】
【００１５】
【図１】本発明の調光素子の一実施形態を模式的に示す断面図である。
【図２】リエントラントネマチック相（ＲＮ相）、スメクチックＡ相（ＳｍＡ相）、ネマチック相（Ｎ相）を示す概略図である。
【００１６】
【図３】図３（Ａ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、未処理ガラス基板と未処理ガラス基板との間に挟持した調光素子を介して、埼玉工業大学の校章を撮影した実物画像であって、１５℃にて、液晶組成物が結晶相（Ｋ相）を呈しているもの、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。図３（Ｂ）は、同じ調光素子のオルソスコープ観察画像であって、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。図３（Ｃ）は、同じ調光素子のコノスコープ観察画像であって、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。
【００１７】
【図４】図４（Ａ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、片方の面にポリイミド膜が形成されたガラス基板とシランカップリング処理されたガラス基板との間に挟持した調光素子を介して、埼玉工業大学の校章を撮影した実物画像であって、１５℃にて、液晶組成物が結晶相（Ｋ相）を呈しているもの、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。図４（Ｂ）は、同じ調光素子のオルソスコープ観察画像であって、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。図４（Ｃ）は、同じ調光素子のコノスコープ観察画像であって、２０℃にて、液晶組成物がリエントラントネマチック相（ＲＮ相）を呈しているもの、４０℃にて、液晶組成物がスメクチックＡ相（ＳｍＡ相）を呈しているもの、並びに、６０℃にて、液晶組成物がネマチック相（Ｎ相）を呈しているものである。
【００１８】
【図５】４００〜１０００ｎｍの透過光スペクトルを示すグラフであって、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、未処理ガラス基板と未処理ガラス基板との間に挟持したときの、図５（Ａ）は１５℃にて、液晶組成物が結晶相（Ｋ相）を呈しているもの、図５（Ｂ）は２０℃にて、液晶組成物がリエントラントネマチック相（ＲＮ相）を呈しているもの、図５（Ｃ）は４０℃にて、液晶組成物がスメクチックＡ相（ＳｍＡ相）を呈しているもの、図５（Ｄ）は６０℃にて、液晶組成物がネマチック相（Ｎ相）を呈しているものである。
【００１９】
【図６】４００〜１０００ｎｍの透過光スペクトルを示すグラフであって、図６（Ａ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、片方の面にポリイミド膜が形成されたガラス基板とシランカップリング処理されたガラス基板との間に挟持したときの、２０℃にて、液晶組成物がリエントラントネマチック相（ＲＮ相）を呈しているもの、図６（Ｂ）は、４０℃にて、液晶組成物がスメクチックＡ相（ＳｍＡ相）を呈しているもの、図６（Ｃ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、片方の面にポリイミド膜が形成されたガラス基板と未処理ガラス基板との間に挟持したときの、２０℃にて、液晶組成物がリエントラントネマチック相（ＲＮ相）を呈しているもの、図６（Ｄ）は４０℃にて、液晶組成物がスメクチックＡ相（ＳｍＡ相）を呈しているものである。
【００２０】
【図７】４００〜１０００ｎｍの透過光スペクトルを示すグラフであって、図７（Ａ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、シランカップリング処理されたガラス基板とシランカップリング処理されたガラス基板との間に挟持したときの、２０℃にて、液晶組成物がリエントラントネマチック相（ＲＮ相）を呈しているもの、図７（Ｂ）は４０℃にて、液晶組成物がスメクチックＡ相（ＳｍＡ相）を呈しているもの、図７（Ｃ）は、４’−シアノ−４−ヘキシルオキシビフェニル（６ＯＣＢ）（２５質量％）及び４’−シアノ−４−ノニルオキシビフェニル（８ＯＣＢ）（７５質量％）からなる液晶組成物を、片方の面にポリイミド膜が形成されたガラス基板と片方の面にポリイミド膜が形成されたガラス基板との間に挟持したときの、２０℃にて、液晶組成物がリエントラントネマチック相（ＲＮ相）を呈しているもの、図７（Ｄ）は４０℃にて、液晶組成物がスメクチックＡ相（ＳｍＡ相）を呈しているものである。
【００２１】
【図８】図８（Ａ）は、４’−シアノ−４−ヘキシルオキシビフェニル（６ＯＣＢ）（２３質量％）及び４’−シアノ−４−ノニルオキシビフェニル（８ＯＣＢ）（７７質量％）からなる液晶組成物を、未処理ガラス基板と未処理ガラス基板との間に挟持した調光素子を用いて、液晶組成物試料の液晶性を、偏光顕微鏡観察により相転移温度を調べたものである。図８（Ｂ）は、６ＯＣＢ（２５質量％）及び８ＯＣＢ（７５質量％）からなる液晶組成物を、未処理ガラス基板と未処理ガラス基板との間に挟持した調光素子を用いて、液晶組成物試料の液晶性を、偏光顕微鏡観察により相転移温度を調べたものである。図８（Ｃ）は、６ＯＣＢ（２７質量％）及び８ＯＣＢ（７３質量％）からなる液晶組成物を、未処理ガラス基板と未処理ガラス基板との間に挟持した調光素子を用いて、液晶組成物試料の液晶性を、偏光顕微鏡観察により相転移温度を調べたものである。
【発明を実施するための形態】
【００２２】
＜＜調光素子＞＞
本発明の調光素子は、リエントラントネマチック相を呈する液晶組成物を用いたことを特徴とする。すなわち、従来、知られているリエントラントネマチック相を呈する液晶組成物を調光素子として利用するものである。
【００２３】
本発明の調光素子に用いる液晶組成物としては、従来知られた液晶組成物のうち、図２に示されるような、リエントラントネマチック相（ＲＮ相）を呈するものであれば限定されない。本発明の調光素子に用いる液晶組成物として、例えば、液晶分子相互にミクロな強い会合性が認められるポジ型ネマチック液晶組成物が挙げられ、シアノ基を有するポジ型ネマチック液晶組成物であってもよい。シアノ基を有するビフェニル系あるいはフェニルシクロヘキサン系のポジ型ネマチック液晶組成物であってもよく、シアノフェニル構造を骨格構造として有する２環性若しくは３環性のポジ型ネマチック液晶組成物であってもよい。
【００２４】
より具体的には、下記の式（１）〜（８）に示される液晶化合物の２種以上を含有する液晶組成物が挙げられる。
【００２５】
【化１】
2018141928.tif 000003
【００２６】
【化２】
2018141928.tif 000004
【００２７】
【化３】
2018141928.tif 000005
【００２８】
【化４】
2018141928.tif 000006
【００２９】
【化５】
2018141928.tif 000007
【００３０】
【化６】
2018141928.tif 000008
【００３１】
【化７】
2018141928.tif 000009
【００３２】
【化８】
2018141928.tif 000010
【００３３】
式（１）〜（８）において、ｎは１以上の整数である。ｎは１〜２０であることが好ましく、２〜１０であることがより好ましく、３〜８であることが特に好ましい。
【００３４】
これらの液晶化合物は、特定の混合比及び特定の温度範囲において、液晶分子相互にミクロな強い会合性が認められ、スメクチックＡ相（ＳｍＡ相）の低温側に、リエントラントネマチック相（ＲＮ相）を呈する。すなわち、図２に示されるように、ネマチック相（Ｎ相）と、スメクチックＡ相（ＳｍＡ相）と、更にその低温側に、リエントラントネマチック相（ＲＮ相）を呈する。そして、半透明又は不透明なスメクチックＡ相（ＳｍＡ相）と、透明なリエントラントネマチック相（ＲＮ相）との間の、透明性の違いを利用して、調光素子として利用することができる。より高温側のスメクチックＡ相（ＳｍＡ相）が半透明又は不透明であることで、周辺環境が高温時には透光性が低くなって熱を遮ることができ、より低温側のリエントラントネマチック相（ＲＮ相）が透明であることで、周辺環境が低温時には透光性が高くなって熱を通し易くする効果が期待できる。
【００３５】
本発明の調光素子は、前記スメクチックＡ相から前記リエントラントネマチック相への相転移温度が１０〜５０℃であることが好ましく、１５〜４５℃であることがより好ましく、２０〜４０℃であることが特に好ましい。これにより、室温付近で、前記相転移温度よりも高い温度のときは、透光性が低くなって光と熱を遮り、室温付近で、前記相転移温度よりも低い温度のときは、透光性が高くなって光と熱を透過させる調光素子とすることができる。
【００３６】
例えば、図１は、本発明の調光素子の一実施形態を模式的に示す断面図である。
調光素子１は、一方の基板３及び他方の基板４の２枚の基板を備え、一方の基板３と他方の基板４との間に注入された液晶組成物２が、特定の温度範囲で、リエントラントネマチック相を呈する。
調光素子１においては、一方の基板３と他方の基板４との間のセルギャップｄを、３〜３００μｍとすることが好ましい。
【００３７】
調光素子１の液晶組成物２において、スメクチックＡ相（ＳｍＡ相）が半透明又は不透明であることにより、透明なリエントラントネマチック相（ＲＮ相）との間の透明性の違いを利用することができる。
【００３８】
調光素子１の前記２枚の基板のうちの少なくとも一方の基板３の液晶組成物２に接触する表面３ａがポリイミド膜であることが好ましい。
少なくとも一方の基板３の液晶組成物２に接触する表面３ａをポリイミド膜とすることにより、表面３ａのポリイミド膜に接触する液晶組成物２の液晶分子が、一方の基板３に対して概水平方向に配向する。
少なくとも一方の基板３の表面３ａの近傍の液晶分子が概水平方向に配向すると、液晶組成物２がスメクチックＡ相（ＳｍＡ相）を呈するとき、配向欠陥に基づく散乱が生じて半透明又は不透明になると考えられる。
液晶組成物２が結晶相（Ｋ相）を呈するとき、液晶組成物２は不透明であり、ネマチック相（Ｎ相）を呈するとき、液晶組成物２は透明である。液晶組成物２がリエントラントネマチック相（ＲＮ相）を呈するときも、液晶組成物２は透明であるので、液晶組成物２を用いることにより、熱応答型の調光素子・調光ガラスとして機能させることができる。
例えば、一方の基板３のうち、基材３１の液晶組成物２に接触する表面３ａ側に、公知の配向膜用ポリイミド材料を塗布し、加熱処理することにより、所定の厚さのポリイミド膜３２を形成することができる。
【００３９】
スメクチックＡ相（ＳｍＡ相）が半透明又は不透明であるためには、前記２枚の基板のうちの一方の基板３の液晶組成物２に対する濡れ性が、他方の基板４の液晶組成物２に対する濡れ性と異なることが好ましい。両者の濡れ性が異なることにより、基板界面に存在する液晶分子の配向の影響を受け、スメクチックＡ相（ＳｍＡ相）に配向欠陥が生じることで散乱が誘発されて、半透明又は不透明になると考えられる。
液晶組成物２がネマチック相（Ｎ相）を呈するとき、液晶組成物２は透明である。液晶組成物２がリエントラントネマチック相（ＲＮ相）を呈するときも、液晶組成物２は透明であるので、液晶組成物２を用いることにより、リエントラントネマチック相（ＲＮ相）とスメクチックＡ相（ＳｍＡ相）との間の相転移を利用して、熱応答型の調光素子・調光ガラスとして機能させることができる。
【００４０】
基板に対する濡れ性は、式（９）で表される基板の表面自由エネルギーγにより評価することができる。表面自由エネルギーγは、固体物質の表面状態を数値化したものであり、固体物質間の濡れ性の順位を知る場合などの指標となる値である。また、表面自由エネルギーは、固体表面の分子同士が引っ張りあう力であり、この力は分子間力（ファンデルワールス力）と呼ばれ、原子の間で電子が移動するイオン結合や共有結合等の化学結合ではなく、分子同士の引っ張り合う力である。
【００４１】
γ＝γｄ＋γｐ＋γｈ  （９）
（式（９）中、γは物質の表面自由エネルギー、γｄは分散成分、γｐは極性成分、γｈは水素結合成分をそれぞれ表す）
【００４２】
固体表面における表面自由エネルギーの解析は、固体表面の接触角の測定結果から算出する方法が用いられ、この算出方法には幾つかの理論が存在する。表面自由エネルギーが既知の２種類の溶媒を使用して得られた接触角を用いてＯｗｅｎｓ−Ｗｅｎｄｔ理論から算出する方法、表面自由エネルギーが既知の３種類の溶媒を使用して得られた接触角を用いてＫｉｔａｚａｋｉ−Ｈａｔａ理論から算出する方法等が使用される。なお、固体表面の接触角とは、固体表面に液滴が存在する場合、接液部分において固体と液滴とがなす角度である。
【００４３】
本発明の調光素子において、２枚の基板のうちの少なくとも一方の基板の液晶組成物に接触する表面の表面自由エネルギーは、基板界面に対して液晶分子のチルト角をより小さくするため、５５ｍＮ／ｍ以下が好ましく、４０ｍＮ／ｍ以下が好ましく、３７ｍＮ／ｍ以下が特に好ましい。
【００４４】
調光素子１の前記２枚の基板のうちの一方の基板３の液晶組成物２に接触する表面３ａがポリイミド膜であり、前記２枚の基板のうちの他方の基板４の前記液晶組成物に接触する表面がシランカップリング処理されていてもよい。
例えば、他方の基板４のうち、基材４１の液晶組成物２に接触する表面４ａ側に、公知のシランカップリング剤を塗布し、加熱処理することにより、基材４１の液晶組成物２に接触する表面４ａをシランカップリング処理することができる。
【００４５】
調光素子１の前記２枚の基板のうちの一方の基板３の液晶組成物２に接触する表面３ａがポリイミド膜であり、前記２枚の基板のうちの他方の基板４の前記液晶組成物に接触する表面が未処理のガラス基板表面であってもよい。
【００４６】
調光素子１の前記２枚の基板のうちの一方の基板３の液晶組成物２に接触する表面３ａがポリイミド膜であり、前記２枚の基板のうちの他方の基板４の前記液晶組成物に接触する表面もポリイミド膜であってもよい。
【００４７】
＜＜調光ガラス＞＞
上述の実用に供する調光素子としては、調光ガラスを挙げることができる。
本発明の調光ガラスとして、例えば、図１で示した調光素子１のうち、基材３１及び／又は基材４１がガラス基板であるものが挙げられる。
基材３１及び／又は基材４１をガラス基板とすることにより、耐久性のある熱応答型のスマートウィンドウに利用可能である。
【実施例】
【００４８】
以下、実施例により、本発明についてさらに具体的に説明するが、本発明はこれらの実施例に何ら限定されるものではない。
【００４９】
＜液晶の観察＞
液晶を、偏光顕微鏡（Ｏｌｙｍｐｕｓ社製ＢＸ５０）にて実物観察し、オルソスコープ観察し、また、コノスコープ観察し、それぞれ、顕微鏡用デジタルカメラ（Ｏｌｙｍｐｕｓ社製ＤＰ２０）にて撮影した。
【００５０】
＜透過光スペクトル観察＞
オーシャンオプティクス社製紫外可視光光度計ＵＳＢ４０００にて、オーシャンオプティクス社製照明光源ＨＬ−２０００−ＬＬの透過光量変化を評価した。
【００５１】
＜表面自由エネルギーの評価＞
松浪硝子工業社製のスライドガラス（縦２５ｍｍ、横２５ｍｍ、厚さ１．３ｍｍ）を中性洗剤で洗浄して、表面未処理のスライドガラスとして評価に供した。
【００５２】
松浪硝子工業社製のスライドガラス（縦２５ｍｍ、横２５ｍｍ、厚さ１．３ｍｍ）を中性洗剤で洗浄したのち、ＵＶオゾン処理を５分間行った。その後、スライドガラスの一方の側に、ＪＳＲ（株）製の配向膜用ポリイミド材料であるオプトマーＡＬ１２５４をスピンコート法で塗布し、１００℃で２時間加熱処理して膜厚５０ｎｍのポリイミド膜を形成した。
【００５３】
松浪硝子工業社製のスライドガラス（縦２５ｍｍ、横２５ｍｍ、厚さ１．３ｍｍ）を中性洗剤で洗浄したのち、オクタデシルトリメトキシシラン（東京化成工業社製）を０．１質量％含有するエタノール溶液に６時間浸漬した。その後、１００℃で２時間加熱処理することによりスライドガラス表面にシランカップリング処理を行った。
【００５４】
基板のうち液晶組成物に接触する側の表面の表面自由エネルギーを接触角測定により算出した。未処理基板の表面、シランカップリング処理された基板の表面、及び、ポリイミド膜が形成された基板の表面において、超純水（Ｈ２Ｏ）、ジヨードメタン（ＣＨ２Ｉ２）、およびｎ−ヘキサデカン（Ｃ１６Ｈ３４）の接触角を、ＤｒｏｐＭａｓｔｅｒ５００（協和界面科学社製）を用いて、テフロン（登録商標）コート針１８Ｇ（もしくは２２Ｇ）、液量３μＬで５点測定し、その平均値とした。得られた接触角からＫｉｔａｚａｋｉ−Ｈａｔａ理論を用い、その基板の表面の表面自由エネルギーを算出した。用いた溶媒の表面自由エネルギーは、超純水：７２．８ｍＮ／ｍ、ジヨードメタン：５０．８ｍＮ／ｍ、ｎ−ヘキサデカン：２７．６ｍＮ／ｍである。結果を表１に示す。
【００５５】
【表１】
2018141928.tif 000011
【００５６】
［参考例１］
４’−シアノ−４−ヘキシルオキシビフェニル（６ＯＣＢ）と４’−シアノ−４−ノニルオキシビフェニル（８ＯＣＢ）を２５：７５の質量組成比で混合した液晶組成物試料を調製した。２枚の表面未処理のガラス基板（松浪硝子工業社製、スライドガラスＳ１２１４、縦２５ｍｍ、横２５ｍｍ、厚さ１．３ｍｍ）を、厚さ１００μｍの両面テープをスペーサーとして使用し向い合せ作製したセルに、前記液晶組成物試料を６０℃にて注入して、参考例１の調光素子を作成した。
【００５７】
液晶組成物試料の液晶性を、偏光顕微鏡観察により調べた。このうち、リエントラントネマチック相（ＲＮ相）、スメクチックＡ相（ＳｍＡ相）、及びネマチック相（Ｎ相）の偏光顕微鏡観察画像を図８（Ｂ）に示す。８２℃以上で等方相（Ｉ相）を示し、降温過程において、５０．２℃でネマチック相（Ｎ相）からスメクチックＡ相（ＳｍＡ相）への相転移が観察でき、２４．６℃でスメクチックＡ相（ＳｍＡ相）からリエントラントネマチック相（ＲＮ相）への相転移が観察できた。これらの相転移温度測定における降温速度は１℃／ｍｉｎである。ただし、放冷のため、室温付近では１℃／ｍｉｎ以下であった。
また、昇温過程においては、２６．１℃でリエントラントネマチック相（ＲＮ相）からスメクチックＡ相（ＳｍＡ相）への相転移が観察でき、５６．１℃でスメクチックＡ相（ＳｍＡ相）からネマチック相（Ｎ相）への相転移が観察できた。これらの相転移温度測定における昇温速度は１℃／ｍｉｎである。
【００５８】
参考例１の調光素子を介して、埼玉工業大学の校章の実物画像を撮影した。図３（Ａ）は、１５℃にて、液晶組成物が結晶相（Ｋ相）を呈しているもの、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。液晶組成物が結晶相（Ｋ相）の温度では不透明であったが、ネマチック相（Ｎ相）、スメクチックＡ相（ＳｍＡ相）及びリエントラントネマチック相（ＲＮ相）のいずれも透明であり、スメクチックＡ相（ＳｍＡ相）とリエントラントネマチック相（ＲＮ相）との間で、実物画像の見え方に変化は観察されなかった。
【００５９】
図３（Ｂ）は、同じ調光素子のオルソスコープ観察画像であって、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。
図３（Ｃ）は、同じ調光素子のコノスコープ観察画像であって、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。
オルソスコープ観察画像及びコノスコープ観察画像のいずれも、スメクチックＡ相（ＳｍＡ相）とリエントラントネマチック相（ＲＮ相）との間で、変化は観察されなかった。
【００６０】
参考例１の調光素子の調光特性を、４００〜１０００ｎｍの波長範囲で、紫外可視分光光度計により、透過光量を測定することにより評価した。
図５は、４００〜１０００ｎｍの透過光スペクトルを示すグラフである。図５（Ａ）は１５℃にて、液晶組成物が結晶相（Ｋ相）を呈しているものであって、４００〜１０００ｎｍの波長範囲で不透明である。図５（Ｂ）は２０℃にて、液晶組成物がリエントラントネマチック相（ＲＮ相）を呈しているものであって、４００〜１０００ｎｍの波長範囲で透明である。図５（Ｃ）は４０℃にて、液晶組成物がスメクチックＡ相（ＳｍＡ相）を呈しているものであって、４００〜１０００ｎｍの波長範囲で透明である。図５（Ｄ）は６０℃にて、液晶組成物がネマチック相（Ｎ相）を呈しているものであって、４００〜１０００ｎｍの波長範囲で透明である。
ネマチック相（Ｎ相）とスメクチックＡ相（ＳｍＡ相）との間で、変化は観察されなかった。スメクチックＡ相（ＳｍＡ相）とリエントラントネマチック相（ＲＮ相）との間でも、変化は観察されなかった。
【００６１】
［参考例２］
４’−シアノ−４−ヘキシルオキシビフェニル（６ＯＣＢ）と４’−シアノ−４−ノニルオキシビフェニル（８ＯＣＢ）を２３：７７の質量組成比で混合した液晶組成物試料を調製した。参考例１で作製したものと同じセルに、前記液晶組成物試料を注入して、参考例２の調光素子を作成した。
【００６２】
液晶組成物試料の液晶性を、偏光顕微鏡観察により調べた。このうち、リエントラントネマチック相（ＲＮ相）、スメクチックＡ相（ＳｍＡ相）、及びネマチック相（Ｎ相）の偏光顕微鏡観察画像を図８（Ａ）に示す。降温過程において、５２．６℃でネマチック相（Ｎ相）からスメクチックＡ相（ＳｍＡ相）への相転移が観察でき、２０．０℃でスメクチックＡ相（ＳｍＡ相）からリエントラントネマチック相（ＲＮ相）への相転移が観察できた。これらの相転移温度測定における降温速度は１℃／ｍｉｎである。ただし、放冷のため、室温付近では１℃／ｍｉｎ以下であった。
また、昇温過程においては、２３．５℃でリエントラントネマチック相（ＲＮ相）からスメクチックＡ相（ＳｍＡ相）への相転移が観察でき、５６．６℃でスメクチックＡ相（ＳｍＡ相）からネマチック相（Ｎ相）への相転移が観察できた。これらの相転移温度測定における昇温速度は１℃／ｍｉｎである。
【００６３】
［参考例３］
４’−シアノ−４−ヘキシルオキシビフェニル（６ＯＣＢ）と４’−シアノ−４−ノニルオキシビフェニル（８ＯＣＢ）を２７：７３の質量組成比で混合した液晶組成物試料を調製した。参考例１で作製したものと同じセルに、前記液晶組成物試料を注入して、参考例３の調光素子を作成した。
【００６４】
液晶組成物試料の液晶性を、偏光顕微鏡観察により調べた。このうち、リエントラントネマチック相（ＲＮ相）、スメクチックＡ相（ＳｍＡ相）、及びネマチック相（Ｎ相）の偏光顕微鏡観察画像を図８（Ｃ）に示す。降温過程において、４５．７℃でネマチック相（Ｎ相）からスメクチックＡ相（ＳｍＡ相）への相転移が観察でき、３１．０℃でスメクチックＡ相（ＳｍＡ相）からリエントラントネマチック相（ＲＮ相）への相転移が観察できた。これらの相転移温度測定における降温速度は１℃／ｍｉｎである。ただし、放冷のため、室温付近では１℃／ｍｉｎ以下であった。
また、昇温過程においては、３１．４℃でリエントラントネマチック相（ＲＮ相）からスメクチックＡ相（ＳｍＡ相）への相転移が観察でき、４７．２℃でスメクチックＡ相（ＳｍＡ相）からネマチック相（Ｎ相）への相転移が観察できた。これらの相転移温度測定における昇温速度は１℃／ｍｉｎである。
【００６５】
［実施例１］
表面自由エネルギーの評価で記載した方法で、片方の面にポリイミド膜が形成されたスライドガラスを準備した。
また、表面自由エネルギーの評価で記載した方法で、片方の面にシランカップリング処理されたスライドガラスを準備した。
【００６６】
片方の面にポリイミド膜が形成されたスライドガラス及び片方の面にシランカップリング処理されたスライドガラスを、厚さ１００μｍの両面テープをスペーサーとして使用し向い合せたセルに、参考例１の液晶組成物試料を６０℃にて注入して、実施例１の調光素子を作成した。実施例１の調光素子の、２枚の基板のうちの一方の基板の前記液晶組成物試料に接触する表面がポリイミド膜であり、他方の基板の前記液晶組成物試料に接触する表面はシランカップリング処理されている。
【００６７】
実施例１の調光素子を介して、埼玉工業大学の校章の実物画像を撮影した。図４（Ａ）は、１５℃にて、液晶組成物が結晶相（Ｋ相）を呈しているもの、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。液晶組成物が結晶相（Ｋ相）の温度では不透明であったが、ネマチック相（Ｎ相）及びリエントラントネマチック相（ＲＮ相）のいずれも透明であった。またスメクチックＡ相（ＳｍＡ相）では、半透明であり、ネマチック相（Ｎ相）とスメクチックＡ相（ＳｍＡ相）との間で、実物画像の見え方に明らかな変化が観察され、スメクチックＡ相（ＳｍＡ相）とリエントラントネマチック相（ＲＮ相）との間でも、実物画像の見え方に明らかな変化が観察された。
【００６８】
すなわち、ネマチック相（Ｎ相）及びリエントラントネマチック相（ＲＮ相）を示す６０℃及び２０℃において、実施例１の調光素子を介して埼玉工業大学の校章の実物画像が鮮明に写るのに対し、４０℃のときは校章が白濁して実物画像は写らなかった。この白濁はスメクチックＡ相（ＳｍＡ相）の配向欠陥に基づく散乱に起因すると考えられる。したがって、実施例１の調光素子は室温付近ではリエントラントネマチック相（ＲＮ相）を呈して良好な透明性を有し、おおよそ３０℃程度からスメクチックＡ相（ＳｍＡ相）を呈して不透明性を有する、熱応答型の調光素子・調光ガラスとして機能することがわかった。
【００６９】
図４（Ｂ）は、実施例１の調光素子のオルソスコープ観察画像であって、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。ネマチック相（Ｎ相）とスメクチックＡ相（ＳｍＡ相）との間で、オルソスコープ観察画像の見え方に明らかな変化が観察され、スメクチックＡ相（ＳｍＡ相）とリエントラントネマチック相（ＲＮ相）との間でも、オルソスコープ観察画像の見え方に明らかな変化が観察された。
【００７０】
図４（Ｃ）は、同じ実施例１の調光素子のコノスコープ観察画像であって、６０℃にて、液晶組成物がネマチック相（Ｎ相）を呈しているもの、４０℃にて、液晶組成物がスメクチックＡ相（ＳｍＡ相）を呈しているもの、並びに、２０℃にて、液晶組成物がリエントラントネマチック相（ＲＮ相）を呈しているものである。ネマチック相（Ｎ相）とスメクチックＡ相（ＳｍＡ相）との間で、コノスコープ観察画像の見え方に明らかな変化が観察され、スメクチックＡ相（ＳｍＡ相）とリエントラントネマチック相（ＲＮ相）との間でも、コノスコープ観察画像の見え方に明らかな変化が観察された。
【００７１】
実施例１の調光素子の調光特性を、４００〜１０００ｎｍの波長範囲で、紫外可視分光光度計により、透過光量を測定することにより評価した。
図６（Ａ）及び図６（Ｂ）は、実施例１の調光素子について、４００〜１０００ｎｍの透過光スペクトルを示すグラフである。図６（Ａ）は、２０℃にて、液晶組成物がリエントラントネマチック相（ＲＮ相）を呈しているものであって、４００〜１０００ｎｍの波長範囲で透明である。図６（Ｂ）は４０℃にて、液晶組成物がスメクチックＡ相（ＳｍＡ相）を呈しているものであって、４００〜１０００ｎｍの波長範囲で半透明である。なお、実施例１の調光素子の結晶相（Ｋ相）を呈しているものは不透明であり、実施例１の調光素子のネマチック相（Ｎ相）を呈しているものは透明であり、図面は省略している。
【００７２】
図６（Ａ）及び図６（Ｂ）、並びに図８（Ｂ）の結果から、参考例１の液晶組成物試料を用いた実施例１の調光素子は、おおよそ２４℃以下の比較的低い温度付近ではリエントラントネマチック相（ＲＮ相）を呈して良好な透明性を有し、おおよそ２７℃以上の比較的高い温度からスメクチックＡ相（ＳｍＡ相）を呈して不透明性を有する、熱応答型の調光素子・調光ガラスとして機能することを確認できた。
【００７３】
図８（Ａ）の参考例２の結果から、参考例２の液晶組成物試料を用いた調光素子では、おおよそ２０℃以下の比較的低い温度付近ではリエントラントネマチック相（ＲＮ相）を呈して高い透明性を有し、おおよそ２４℃以上の温度からスメクチックＡ相（ＳｍＡ相）を呈して不透明性を有する、熱応答型の調光素子・調光ガラスとして機能することが予想できる。
また、図８（Ｃ）の参考例３の結果から、参考例３の液晶組成物試料を用いた調光素子では、おおよそ３１℃以下の室温付近ではリエントラントネマチック相（ＲＮ相）を呈して良好な透明性を有し、おおよそ３２℃以上の温度からスメクチックＡ相（ＳｍＡ相）を呈して不透明性を有する、熱応答型の調光素子・調光ガラスとして機能することが予想できる。
このように、液晶組成物の組成を調整することにより、リエントラントネマチック相（ＲＮ相）とスメクチックＡ相（ＳｍＡ相）との間の相転移温度を調整するが可能である。
【００７４】
［実施例２］
松浪硝子工業社製のスライドガラス（縦２５ｍｍ、横２５ｍｍ、厚さ１．３ｍｍ）を中性洗剤で洗浄して、表面未処理のスライドガラスとした。
表面自由エネルギーの評価で記載した方法で、片方の面にポリイミド膜が形成されたスライドガラスを準備した。
【００７５】
片方の面にポリイミド膜が形成されたスライドガラス、及び、表面未処理のスライドガラスを、厚さ１００μｍの両面テープをスペーサーとして使用し向い合せ作製したセルに、参考例１の液晶組成物試料を６０℃にて注入して、実施例２の調光素子を作成した。実施例２の調光素子の、２枚の基板のうちの一方の基板の前記液晶組成物に接触する表面がポリイミド膜であり、他方の基板の前記液晶組成物に接触する表面は未処理のガラス基板表面である。
【００７６】
実施例２の調光素子を介して、埼玉工業大学の校章の実物画像を撮影した。実施例１の調光素子のときと同様、６０℃にて液晶組成物がネマチック相（Ｎ相）を呈しているもの、及び、２０℃にて液晶組成物がリエントラントネマチック相（ＲＮ相）を呈しているものは、いずれも透明であった。４０℃にて、液晶組成物がスメクチックＡ相（ＳｍＡ相）を呈しているものは半透明であり、ネマチック相（Ｎ相）とスメクチックＡ相（ＳｍＡ相）との間で、実物画像の見え方に明らかな変化が観察され、スメクチックＡ相（ＳｍＡ相）とリエントラントネマチック相（ＲＮ相）との間でも、実物画像の見え方に明らかな変化が観察された。１５℃にて液晶組成物が結晶相（Ｋ相）を呈している温度では不透明であった。
【００７７】
ネマチック相（Ｎ相）を呈する６０℃、及び、リエントラントネマチック相（ＲＮ相）を呈する２０℃において、実施例２の調光素子を介して埼玉工業大学の校章の実物画像が鮮明に写るのに対し、スメクチックＡ相（ＳｍＡ相）を呈する４０℃のときは校章が白濁して実物画像は写らなかった。この白濁はスメクチックＡ相（ＳｍＡ相）の配向欠陥に基づく散乱に起因すると考えられる。実施例２の調光素子は、実施例１の調光素子と同様、室温付近では良好な透明性を有し、おおよそ３０℃程度から不透明性を有する熱応答型の調光素子・調光ガラスとして機能することがわかった。
【００７８】
実施例２の調光素子の調光特性を、４００〜１０００ｎｍの波長範囲で、紫外可視分光光度計により、透過光量を測定することにより評価した。
図６（Ｃ）及び図６（Ｄ）は、実施例２の調光素子について、４００〜１０００ｎｍの透過光スペクトルを示すグラフである。図６（Ｃ）は、２０℃にて、液晶組成物がリエントラントネマチック相（ＲＮ相）を呈しているものであって、４００〜１０００ｎｍの波長範囲で透明である。図６（Ｄ）は４０℃にて、液晶組成物がスメクチックＡ相（ＳｍＡ相）を呈しているものであって、４００〜１０００ｎｍの波長範囲で半透明である。なお、実施例２の調光素子の結晶相（Ｋ相）を呈しているものは不透明であり、実施例２の調光素子のネマチック相（Ｎ相）を呈しているものは透明であり、図面は省略している。
【００７９】
図６（Ｃ）及び図６（Ｄ）の結果からも、実施例２の調光素子は、室温付近ではリエントラントネマチック相（ＲＮ相）を呈して良好な透明性を有し、おおよそ３０℃程度からスメクチックＡ相（ＳｍＡ相）を呈して不透明性を有する、熱応答型の調光素子・調光ガラスとして機能することを確認できた。
【００８０】
［参考例４］
片方の面がシランカップリング処理された２枚のマイクロカバーガラスを準備し、厚さ１００μｍの両面テープをスペーサーとして使用し前記シランカップリング処理された２枚のマイクロカバーガラスを向い合せたセルに、参考例１の液晶組成物試料を６０℃にて注入して、参考例４の調光素子を作成した。
【００８１】
参考例４の調光素子を介して、埼玉工業大学の校章の実物画像を撮影した。６０℃にて液晶組成物がネマチック相（Ｎ相）を呈しているもの、４０℃にて液晶組成物がスメクチックＡ相（ＳｍＡ相）を呈しているもの、並びに、２０℃にて液晶組成物がリエントラントネマチック相（ＲＮ相）を呈しているものは、いずれも透明であった。１５℃にて液晶組成物が結晶相（Ｋ相）を呈している温度では不透明であったが、ネマチック相（Ｎ相）とスメクチックＡ相（ＳｍＡ相）との間で、実物画像の見え方に変化は観察されず、スメクチックＡ相（ＳｍＡ相）とリエントラントネマチック相（ＲＮ相）との間でも、実物画像の見え方に変化が観察されなかった。
【００８２】
オルソスコープ観察画像及びコノスコープ観察画像のいずれも、スメクチックＡ相（ＳｍＡ相）とリエントラントネマチック相（ＲＮ相）との間で、変化は観察されなかった。
【００８３】
参考例４の調光素子の調光特性を、４００〜１０００ｎｍの波長範囲で、紫外可視分光光度計により、透過光量を測定することにより評価した。
図７（Ａ）及び図７（Ｂ）は、参考例４の調光素子について、４００〜１０００ｎｍの透過光スペクトルを示すグラフである。図７（Ａ）は、２０℃にて、液晶組成物がリエントラントネマチック相（ＲＮ相）を呈しているものであって、４００〜１０００ｎｍの波長範囲で透明である。図６（Ｂ）は４０℃にて、液晶組成物がスメクチックＡ相（ＳｍＡ相）を呈しているものであって、４００〜１０００ｎｍの波長範囲で透明である。なお、参考例４の調光素子の結晶相（Ｋ相）を呈しているものは不透明であり、参考例４の調光素子のネマチック相（Ｎ相）を呈しているものは透明であり、図面は省略している。
【００８４】
図７（Ａ）及び図７（Ｂ）の結果からも、参考例４の調光素子は、スメクチックＡ相（ＳｍＡ相）とリエントラントネマチック相（ＲＮ相）との間で、透明性の変化は観察されなかった。
【００８５】
［実施例３］
表面自由エネルギーの評価で記載した方法で、片方の面にポリイミド膜が形成された２枚のスライドガラスを準備し、厚さ１００μｍの両面テープをスペーサーとして使用し前記２枚のスライドガラスを向い合せたセルに、参考例１の液晶組成物試料を６０℃にて注入して、実施例３の調光素子を作成した。実施例３の調光素子の、２枚の基板のうちの一方の基板の前記液晶組成物試料に接触する表面がポリイミド膜であり、他方の基板の前記液晶組成物試料に接触する表面もポリイミド膜である。
【００８６】
実施例３の調光素子を介して、埼玉工業大学の校章の実物画像を撮影した。実施例１の調光素子のときと同様、６０℃にて液晶組成物がネマチック相（Ｎ相）を呈しているもの、及び、２０℃にて、液晶組成物がリエントラントネマチック相（ＲＮ相）を呈しているものは、いずれも透明であった。４０℃にて、液晶組成物がスメクチックＡ相（ＳｍＡ相）を呈しているものは半透明であり、ネマチック相（Ｎ相）とスメクチックＡ相（ＳｍＡ相）との間で、実物画像の見え方に明らかな変化が観察され、スメクチックＡ相（ＳｍＡ相）とリエントラントネマチック相（ＲＮ相）との間でも、実物画像の見え方に明らかな変化が観察された。１５℃にて液晶組成物が結晶相（Ｋ相）を呈している温度では不透明であった。
【００８７】
実施例３の調光素子においては、液晶組成物試料を６０℃にて注入してからネマチック相（Ｎ相）⇒スメクチックＡ相（ＳｍＡ相）⇒リエントラントネマチック相（ＲＮ相）と降温させてからリエントラントネマチック相（ＲＮ相）を観察している。このとき、リエントラントネマチック相（ＲＮ相）はスメクチックＡ相（ＳｍＡ相）の配向履歴を受けやすい。
少なくとも一方の基板３の液晶組成物２に接触する表面３ａをポリイミド膜とすることにより、表面３ａのポリイミド膜に接触する液晶組成物２の液晶分子が、一方の基板３に対して概水平方向に配向し、液晶組成物２がスメクチックＡ相（ＳｍＡ相）を呈するとき、基板上部から観察したとき液晶分子はいろいろな方向に向いており、ポリドメインが形成して、結果、配向欠陥に基づく散乱が生じて半透明になったと考えられる。
【００８８】
ネマチック相（Ｎ相）を呈する６０℃、及び、リエントラントネマチック相（ＲＮ相）を呈する２０℃において、実施例３の調光素子を介して埼玉工業大学の校章の実物画像が鮮明に写るのに対し、スメクチックＡ相（ＳｍＡ相）を呈する４０℃のときは校章が白濁して実物画像は写らなかった。この白濁はスメクチックＡ相（ＳｍＡ相）の配向欠陥に基づく散乱に起因すると考えられる。実施例３の調光素子は、実施例１の調光素子と同様、室温付近では良好な透明性を有し、おおよそ３０℃程度から不透明性を有する熱応答型の調光素子・調光ガラスとして機能することがわかった。
【００８９】
実施例３の調光素子の調光特性を、４００〜１０００ｎｍの波長範囲で、紫外可視分光光度計により、透過光量を測定することにより評価した。
図７（Ｃ）及び図７（Ｄ）は、実施例３の調光素子について、４００〜１０００ｎｍの透過光スペクトルを示すグラフである。図７（Ｃ）は、２０℃にて、液晶組成物がリエントラントネマチック相（ＲＮ相）を呈しているものであって、４００〜１０００ｎｍの波長範囲で透明である。図７（Ｄ）は４０℃にて、液晶組成物がスメクチックＡ相（ＳｍＡ相）を呈しているものであって、４００〜１０００ｎｍの波長範囲で半透明である。なお、実施例３の調光素子の結晶相（Ｋ相）を呈しているものは不透明であり、実施例３の調光素子のネマチック相（Ｎ相）を呈しているものは透明であり、図面は省略している。
【００９０】
図７（Ｃ）及び図７（Ｄ）の結果からも、実施例３の調光素子は、室温付近ではリエントラントネマチック相（ＲＮ相）を呈して良好な透明性を有し、おおよそ３０℃程度からスメクチックＡ相（ＳｍＡ相）を呈して不透明性を有する、熱応答型の調光素子・調光ガラス・調光ガラスとして機能することを確認できた。
【産業上の利用可能性】
【００９１】
本発明の調光素子及び調光ガラスは熱応答型のスマートウィンドウに利用可能である。
【符号の説明】
【００９２】
１・・・調光素子、２・・・液晶組成物、３・・・一方の基板、３ａ・・・一方の基板の液晶組成物に接触する表面、３１・・・基材、３２・・・処理膜、４・・・他方の基板、４ａ・・・他方の基板の液晶組成物に接触する表面、４１・・・基材、４２・・・処理膜、ｄ・・・セルギャップ
【図１】
2018141928.tif 000012
【図２】
2018141928.tif 000013
【図３】
2018141928.tif 000014
【図４】
2018141928.tif 000015
【図５】
2018141928.tif 000016
【図６】
2018141928.tif 000017
【図７】
2018141928.tif 000018
【図８】
2018141928.tif 000019